(57)【要約】【課題】油性インクジェット方式で記録可能な転写シートを使用して真空成形により意匠性、耐水性、耐擦傷性に優れた成形品を製造する方法およびそれに使用される転写シートを提供する。【解決手段】基材シート上に少なくとも保護層と受像接着層が順次積層された転写シートの受像接着層表面に、油性インクジェット方式で画像情報に応じてインクを吐出し画像を形成する工程と、前記画像形成された転写シートを加熱、加圧して前記受像接着層を樹脂板に熱転写して化粧材を作成する工程と、前記化粧材を真空成形して成形品を作成する工程と、前記成型品に電離放射線を照射して前記保護層を硬化する工程とからなることを特徴とする成形品製造方法。【選択図】  図１
2005297205.tif 000002
【特許請求の範囲】
【請求項１】
基材シート上に少なくとも保護層と受像接着層が順次積層された転写シートの受像接着層表面に、油性インクジェット方式で画像情報に応じてインクを吐出し画像を形成する工程と、前記画像形成された転写シートを加熱、加圧して前記受像接着層を樹脂板に熱転写して化粧材を作成する工程と、前記化粧材を真空成形して成形品を作成する工程と、前記成型品に電離放射線を照射して前記保護層を硬化する工程とからなることを特徴とする成形品製造方法。
【請求項２】
請求項１記載の成形品製造方法に用いるための転写シートであって、基材シート上に少なくとも保護層と受像接着層が剥離可能に順次積層され、前記受像接着層が油性インクジェット方式で印刷可能でありかつ樹脂板に熱接着可能であるとともに、前記保護層が電離放射線照射で硬化可能な樹脂を主成分としてなることを特徴とする転写シート。
【請求項３】
前記受像接着層が塩化ビニル−酢酸ビニル共重合体を主成分としてなり、かつ前記電離放射線照射で硬化可能な樹脂が、アクリル−シリカハイブリッド樹脂であることを特徴とする請求項２記載の転写シート。
【請求項４】
前記アクリル−シリカハイブリッド樹脂のシリカ成分が１５重量％以上６０重量％以下であることを特徴とする請求項３記載の転写シート。
【請求項５】
前記アクリル−シリカハイブリッド樹脂が、硬化前において３０℃以上のガラス転移点を有することを特徴とする請求項３または４記載の転写シート。
【発明の詳細な説明】
【技術分野】
【０００１】
本発明は、油性インクジェット方式で記録可能な転写シートを使用して、真空成形により成形品を製造する方法およびそれに使用される転写シートに関する。
【背景技術】
【０００２】
意匠性に優れた樹脂成形品を得る方法として、あらかじめ印刷が施された樹脂板を真空成形する方法が知られている。（例えば特許文献１）それらの印刷層を形成する方法としては通常のグラビヤ印刷、オフセット印刷、シルクスクリーン印刷、インクジェット印刷等公知の印刷技術が使用可能であり、中でもインクジェット印刷は出力方式の簡便さ、印字品質、小ロットで印刷する場合は低コストである等の特徴がある。
【０００３】
しかし、真空成形前の樹脂板に直接インクジェットで印刷する場合、樹脂板表面にインクジェット受像層を塗工する必要がありコスト面で好ましいものではなかった。また、この方法では最終的に得られる成形品の表面が印刷面となるため表面の耐擦傷性が劣り、さらに印刷方式が水性インクを使用したインクジェット方式の場合、得られた成形品表面は耐水性に劣るものであった。
【０００４】
なお、基材シートに水性インクジェット方式で記録可能な受像層が設けられ、記録した受像層表面が粘着性を有する化粧シートも提案されており、そのような化粧シートを樹脂板にラミネートした化粧材を真空成形すれば最終的に得られる成形品の印刷部分は基材シートに保護される形となり耐擦傷性に優れた成形品が得られる。（例えば特許文献２）
しかしこの方法で作成した化粧材はインクジェットインキに含有される揮発性溶媒が通気性のない樹脂板と基材シート間に挟まれた構成となるため、真空成形時の加熱により受像層中に残留したインクジェットインク成分である水分または揮発性の有機溶剤成分が樹脂板と基材シート界面で発泡する不具合を生じることがあり、真空成形用途に使用する場合は好ましい製造方法ではなかった。さらに、水性インクを使用したインクジェット方式を用いた場合では、最終成形物の樹脂板と化粧シート界面のエッジ部分から水分が浸透することでシートが剥がれ落ちる場合があり耐水性が十分ではなかった。
【０００５】
【特許文献１】特公昭５６−２４５６８号公報
【特許文献２】特開２００２−２４１７１４号公報
【発明の開示】
【発明が解決しようとする課題】
【０００６】
上記問題点に鑑み、本発明の目的は油性インクジェット方式で記録可能な転写シートを使用して、真空成形により意匠性、耐水性、耐擦傷性に優れた成形品を製造する方法およびそれに使用される転写シートを提供することにある。
【課題を解決するための手段】
【０００７】
上記目的を達成すべく本発明は、基材シート上に少なくとも保護層と受像接着層が順次積層された転写シートの受像接着層表面に、油性インクジェット方式で画像情報に応じてインクを吐出し画像を形成する工程と、前記画像形成された転写シートを加熱、加圧して前記受像接着層を樹脂板に熱転写して化粧材を作成する工程と、前記化粧材を真空成形して成形品を作成する工程と、前記成型品に電離放射線を照射して前記保護層を硬化する工程とからなることを特徴とする成形品製造方法とした。
【０００８】
また、本発明は前記成形品製造方法で用いる転写シートであって、基材シート上に少なくとも保護層と受像接着層が剥離可能に順次積層され、前記受像接着層が油性インクジェット方式で印刷可能でありかつ樹脂板に熱接着可能であるとともに、前記保護層が電離放射線照射で硬化可能な樹脂を主成分としてなることを特徴とする転写シートとした。
【０００９】
また、前記受像接着層が塩化ビニル−酢酸ビニル共重合体を主成分としてなり、かつ前記電離放射線照射で硬化可能な樹脂が、アクリル−シリカハイブリッド樹脂である構成としてもよい。さらに前記アクリル−シリカハイブリッド樹脂として、シリカ成分が１５重量％以上６０重量％以下であるものを用いてもよいし、前記アクリル−シリカハイブリッド樹脂として、硬化前において３０℃以上のガラス転移点を有するものを用いてもよい。
【発明の効果】
【００１０】
本発明の製造方法および転写シートを使用すれば、小ロット生産対応が可能で印画品質に優れ、耐水性、耐擦傷性に優れた成形品が得られる。
【発明を実施するための最良の形態】
【００１１】
以下、本発明の実施の形態を説明する。
本発明で使用される基材シートは保護層および受像接着層を剥離可能に支持し、樹脂板に受像接着層を転写した後には剥離される樹脂シートのことである。基材シートには各種樹脂シートが使用可能であり、ポリエチレン、ポリプロピレン、ポリブテン、エチレンプロピレン共重合体、エチレン−酢酸ビニル共重合体、ポリエチレンテレフタレート、アクリル、塩化ビニル、ポリカーボネート、ポリアミド等が使用可能である。特に好ましくはポリエチレンテレフタレートを主成分とする基材シートであって、シート物性改善の目的で添加剤を含有してもよい。また、基材シートの厚みは、加工性やインクジェット印刷適正面で２０μｍ以上が望ましく、受像接着層を転写した後は剥離除去される廃材であることから、２００μｍ以下が望ましいがこれに限定されるものではない。また、基材シートには必要に応じ適宜公知の離型処理や帯電防止処理等を施してもよい。
【００１２】
本発明の転写シートは、基材シート上の少なくとも一部に保護層が設けられている。前記保護層は少なくとも１層からなり、電離放射線照射により硬化して高い耐擦傷性を示すものである。上記耐擦傷性を得るためには、保護層転写フィルムの製造時に保護層をコーティングした後すぐに電離放射線を照射してもよいし、透明基材を使用して保護層転写フィルムの裏面から電離放射線を照射してもよいし、樹脂板への転写後に照射してもよい。いずれの時期に電離放射線を照射しても保護層は硬化して所望の耐擦傷性を得ることができるが、次の理由から樹脂板への転写後に照射することが最も好ましい。すなわち、転写前に保護層を硬化させると、樹脂板への転写時に、保護層の感熱性が低下して基材シートからの剥離が不十分となったり、あるいは真空成形工程の段階で保護層に十分な熱可塑性がなく、転写された保護層を真空成形により延伸することが困難になるからである。
【００１３】
保護層を構成する樹脂としては、電離放射線により硬化可能なアクリル−シリカハイブリッド樹脂が挙げられる。前記アクリル−シリカハイブリッド樹脂は、そのシリカ成分が１５重量％以上６０重量％以下であることが好ましく、さらに好ましくは２０重量％以上３０重量％以下であることが好ましい。上記範囲以外では膜強度が低下し、保護層としての機能が劣化することがある。また、前記アクリル−シリカハイブリッド樹脂は硬化前のガラス転移点が３０℃以上であることが好ましい。３０℃未満では保護層表面にタックがあり転写シートを作成する上で好ましくなく、さらに受像接着層を積層することが困難となるからである。さらに保護層の強靱性等を向上させる目的でアクリロイル基やメタクリロイル基を有する、ポリエステルアクリレート、ポリウレタンアクリレート、エポキシアクリレート、シリコーンアクリレート等の各種アクリレート系オリゴマーやプレポリマー、或いはポリエン−チオール系樹脂等にスチレン等の単官能モノマー、トリメチロールプロパントリアクリレート等の多官能モノマーを添加してもよい。ただしこれらのアクリレートのほとんどは、硬化前の性状が液体であったり、粘性物質であるので、保護層にタックを生じさせない範囲での添加に限られる。
【００１４】
また上記電離放射線硬化樹脂以外にも熱可塑性樹脂を添加することができる。該熱可塑性樹脂としては、例えばアクリル系樹脂、酢酸ビニル系樹脂、エポキシ系樹脂、ポリエステル系樹脂、ポリカーボネート系樹脂、ブチラール系樹脂、ゼラチン、セルロース系樹脂、ポリアミド系樹脂、塩化ビニル系樹脂、ウレタン系樹脂等が挙げられる。その他の添加剤として、紫外線吸収剤、着色顔料、白色顔料、体質顔料、充填剤、帯電防止剤、酸化防止剤、蛍光増白剤、染料等も適宜必要に応じて使用することができる。保護層の厚みは０．1〜１０μｍが好ましく、さらに好ましくは０．５〜５μｍである。上記範囲未満では保護層の耐擦傷性能が低く、上記範囲を超えるとコスト高となるからである。
【００１５】
また、上記電離放射線硬化樹脂の光開始剤としては、一般的な光開始剤であるアセトフェノン系光開始剤以外にも２，４−ジエチルチオキサントン、２−クロロチオキサントンなどのチオキサントン系や、ビス（２，４，６−トリメチルベンゾイル）−フェニルフォスフィンオキサイド、２，４，６−トリメチルベンゾイル−ジフェニルーフォスフィンオキサイドなどのリン系や、４，４−ビスジエチルアミノベンゾフェノンのようなミヒラーケトン類、ベンジル等も使用可能であるがこれに限定されるものではない。光開始剤の添加量としては、電離放射線硬化樹脂に対して０．１〜１０重量％程度が好ましく、２〜５重量％であればさらに好ましい。
【００１６】
また、以下に挙げる増感剤を使用するのも好ましい。例えば脂肪族アミン、芳香族基を含むアミン、ピペリジンのような窒素複素環化合物などのアミン系化合物、アリル系、Ｏ−トリルチオ尿素などの尿素系化合物、ナトリウムジエチルジチオホスフェート、芳香族スルフィン酸の可溶性塩などのイオウ化合物、Ｎ，Ｎ−ジ置換−Ｐ−アミノベンゾニトリル系化合物のようなニトリル系化合物、トリ−ｎ−ブチルホスフィン、ナトリウムジエチルホスフェートなどのリン化合物、ミヒラーケトン、Ｎ−ニトロソヒドロキシルアミン誘導体、オキサゾリン化合物などのその他の窒素化合物、四塩化炭素、ヘキサクロロエタンなどの塩素化合物が挙げられる。増感剤の添加量としては、電離放射線硬化樹脂に対して０．１〜１０重量％程度が好ましく、２〜５重量％であればさらに好ましい。
【００１７】
保護層が基材から剥離しにくい場合には、基材シートと保護層との間に離型層を形成することができる。離型層は、例えば、ワックス類、シリコーンワックス、シリコーン樹脂、フッ素樹脂、アクリル樹脂、ポリビニルアルコール樹脂、セルロース誘導体樹脂、ウレタン系樹脂、酢酸系ビニル樹脂、アクリルビニルエーテル系樹脂、無水マレイン酸樹脂、及びこれらの樹脂群を少なくとも１種以上含有する塗布液を、従来公知のグラビアコート、グラビアリバースコート等の方法で塗布、乾燥することにより形成することができる。  離型層は熱転写時に被転写体に移行するもの、あるいは基材シート側に残るもの、あるいは凝集破壊するもの等を適宜選択することができるが、離型層が非転写性であり熱転写により離型層が基材シート側に残存し離型層と転写保護層との界面が熱転写された後の保護層表面になるようにすることが表面光沢性、保護層の転写安定性等の点で優れているために好ましい。離型層の形成方法は従来公知の塗工方法で形成でき、その塗工量は乾燥状態の膜厚が０．５〜５．０μｍ程度で十分である。又、転写後に艶消しの保護層が望ましい場合には、離型層中に各種の粒子を包含させるか、あるいは離型層の保護層側の表面をマット処理することにより表面をマット状にすることもできる。なお、基材シートと保護層との剥離性が良好であれば上記の離型層を設けることなく、保護層が熱転写により基材シートから直接剥離することができる。
【００１８】
受像接着層は転写シートの保護層上に設けられる層であり、油性インクジェット方式で印刷可能でありかつ樹脂板に対し熱接着性を有することを特徴とする。ここで、受像接着層の成分としては塩化ビニル−酢酸ビニル共重合体を２０〜１００重量％含有することが望ましい。受像接着層が塩化ビニル−酢酸ビニル共重合体を主成分とすることでＡＢＳ、アクリル等各種熱可塑性樹脂材料に対し良好な接着性を得ることができ、さらに、油性インクを用いたインクジェット方式で印刷可能であることから印字品質、小ロットで印刷する場合は低コストである等の特徴を生かした転写シートを作成することができる。
【００１９】
また、塩化ビニル−酢酸ビニル共重合体を２０〜１００重量％含有する受像接着層は熱成形性が良好であり、受像接着層を樹脂板表面に転写して得られる化粧材を真空成形した場合は受像接着層に亀裂、割れが生じることがなく優れた成形性を示すものである。また、受像接着層は室温環境下では実質的に接着性を発現しないものとする必要がある。インクジェット印刷工程で転写シートを取扱う際、室温環境下で転写シート表面に粘着性があると転写シート表面と接触する搬送ロール等に粘着することで搬送不良等の不具合を引き起こすからである。
【００２０】
受像接着層に使用する塩化ビニル−酢酸ビニル共重合体は、転写層が室温環境下では実質的に粘着性を発現しない状態となるよう、ガラス転移点いわゆるＴｇが４０℃以上のものを使用することが望ましいがこれに限定されるものではない。受像接着層に使用する塩化ビニル−酢酸ビニル共重合体の塩化ビニル−酢酸ビニルのポリマー組成比率は塩化ビニル：酢酸ビニルが５０：５０〜９６：４の範囲であることが望ましい。上記比率よりも塩化ビニルの組成比率が高いと接着性が劣り、上記比率よりも塩化ビニルの組成比率が低いと、油性インクを用いたインクジェット方式での記録適性が劣るからである。
【００２１】
受像接着層には前記塩化ビニル−酢酸ビニル共重合体以外に各種樹脂材料、微粒子、紫外線防止剤、帯電防止剤、滑剤等を添加することが可能である。添加可能な樹脂としては具体的には、アクリル樹脂、塩化ビニル樹脂、酢酸ビニル樹脂、ウレタン樹脂、ポリエステル樹脂、エポキシ樹脂、エチレン−酢酸ビニル共重合体、ポリアミド樹脂等が使用可能であるがこれに限定されるものではない。また添加可能な添加剤としては例えばシリカ、アルミナ、炭酸カルシウム、炭酸マグネシウム、水酸化アルミニウム、水酸化マグネシウム、酸化亜鉛、酸化マグネシウム、珪酸アルミニウム、珪酸カルシウム、ゼオライト、雲母、カーボンブラック、チタン白、亜鉛華、弁柄、紺青、カドミウムレッド、アゾ顔料、レーキ顔料、アントラキノン顔料、フタロシアニン顔料、キナクリドン顔料、イソインドリノン顔料、イミダゾロン顔料、ジオキサジン顔料、金粉、銀粉、銅粉、アルミニウム粉、魚鱗粉、パール顔料、蛍光顔料、夜光顔料、またはこれらから選ばれる２種以上の混合物等を使用することができる。
【００２２】
受像接着層の厚みは特に限定はないが、樹脂板との接着性を確保するため２μｍ以上とすることが望ましく、生産性を考慮し１００μｍ以下とすることが望ましい。
【００２３】
本発明に使用される樹脂板は、真空成形法において成形可能な熱可塑性樹脂からなる樹脂板が使用可能であり、前記基材シートの材料で挙げたような各種樹脂材料からなる樹脂板が使用可能である。樹脂板の厚みは５０〜５０００μｍ程度が使用できるが特に限定されるものではない。また、樹脂板も基材シートと同様、公知の易接着処理や帯電防止処理等を行ってもよい。
【００２４】
保護層と受像接着層の間にはグラビア印刷、活版印刷、オフセット印刷、シルクスクリーン印刷、転写印刷、手描き法等公知の印刷方法により全面ないし所望の部分に印刷層を形成しても良い。印刷で形成する柄は木目、石目、布目、砂目、文字、記号等特に限定されるものではない。なお、印刷層のインキはバインダー等からなるビヒクル、着色剤、添加剤を主成分とし、バインダー樹脂にはエチレン−酢酸ビニル共重合体、アクリル樹脂、ポリエステル樹脂、塩化ビニル樹脂、塩化ビニル−酢酸ビニル共重合体、塩素化ポリプロピレン、エポキシ樹脂、セルロース、ウレタン樹脂等が使用可能である。また、着色剤には公知の顔料、染料が使用可能であり、例えばカーボンブラック、チタン白、亜鉛華、弁柄、紺青、カドミウムレッド、アゾ顔料、レーキ顔料、アントラキノン顔料、フタロシアニン顔料、キナクリドン顔料、イソインドリノン顔料、イミダゾロン顔料、ジオキサジン顔料、金粉、銀粉、銅粉、アルミニウム粉、魚鱗粉、パール顔料、蛍光顔料、夜光顔料、またはこれらから選ばれる２種以上の混合物を使用することができる。
【００２５】
図１は、本発明の転写シートの形態を示す模式断面図であり、転写シート１は、基材シート２の上に保護層３および受像接着層４を剥離可能に順次積層したものである。
図２は、本発明の化粧材の形態を示す模式断面図であり、化粧材６は保護層３および画像形成された受像接着層４を樹脂板５に熱転写したものである。
図３は、本発明の化粧材６を固定枠９により固定した後、真空成形装置の金型１０の表面に対向するようにセットした状態を示す模式断面図である。化粧材６の上部にはヒーター７が設置されている。
図４は、図３において真空成形装置によって化粧材６を真空成形した状態を示す模式断面図であり、ヒーター７で化粧材６を加熱軟化させた後、真空吸気孔８により減圧し、化粧材６を金型１０の表面に沿って成形したものである。
以下、実施例及び比較例により本発明を詳細に記述する。
【実施例１】
【００２６】
裏面に耐熱滑性処理された２５μｍのＰＥＴフィルムの表面に保護層用塗工液１を乾燥塗布量が５μｍとなるようバーコーターにて塗工した。続いて、保護層の上に受像接着層用塗工液１を乾燥膜厚が１０μｍとなるようにバーコーターにて塗工して転写シート１を得た。次いで得られた転写シートの受像接着層表面に油性インクを用いたインクジェット方式で絵柄を形成し、絵柄が形成された転写シート１を作成した。さらに、得られた転写シート１の受像接着層表面をポリメチルメタクリレート製で厚さ４ｍｍの樹脂板表面に対向させ、１３０℃に加熱された２本のゴムロールで圧接することで保護層および受像接着層を転写して化粧材１を作成した。
（保護層用塗工液１）
ＵＶ硬化性アクリルシリカハイブリッド樹脂  ７０部（固形分３０％、シリカ成分２３％、Ｔｇ４５℃、Ｍｗ２万）
光開始剤  １．０部（商品名；イルガキュア８１９、チバスペシャリティケミカル製）
メチルエチルケトン  ３０部
(受像接着層用塗工液１)
塩化ビニル−酢酸ビニル共重合体  ２０部（商品名：ＶＡＧＨ、ユニオンカーバイド製）
メチルエチルケトン  ８０部
【実施例２】
【００２７】
実施例１において保護層塗工液として保護層用塗工液２を使用した以外は、実施例１と同様の方法で保護層および受像接着層が転写された化粧材２を作成した。
（保護層用塗工液２）
ＵＶ硬化性アクリルシリカハイブリッド樹脂  ７０部（固形分３０％、シリカ成分２０％、Ｔｇ５５℃、Ｍｗ２．５万）
光開始剤  １．０部（商品名;カヤキュアＣＴＸ、日本化薬製）
メチルエチルケトン  ３０部
［比較例１］厚さ７５μｍのアクリル樹脂製基材シートに、アクリル酸エステル樹脂１５重量部を水８５重量部に溶解させた塗液をメイヤーバーコーターにて乾燥時で１０μｍとなるように塗布、乾燥することで化粧シートを作成した。次いで得られた化粧シート表面に水性インクジェット方式で絵柄を形成したのち、得られた化粧シートの受像表面をポリメチルメタクリレート製で厚さ４ｍｍの樹脂板表面に対向させ、２本のゴムロールを用いて化粧シートをラミネートして化粧材３を作成した。
【００２８】
［比較例２］厚さ７５μｍのアクリル樹脂製基材シートに塩化ビニル−酢酸ビニル共重合体２０重量部をメチルエチルケトン８０重量部に溶解した塗液を、メイヤーバーコーターにて乾燥時で１０μｍとなるように塗布、乾燥することで受像接着層を積層した化粧シートを作成した。次いで得られた化粧シート表面に油性インクジェット方式で絵柄を形成したのち、得られた化粧シートの受像表面をポリメチルメタクリレート製で厚さ４ｍｍの樹脂板表面に対向させ、２本のゴムロールを用いて化粧シートをラミネートして化粧材４を作成した。
【００２９】
［比較例３］実施例１において、保護層は設けずに受像接着層塗工液１のみを塗工乾燥して転写シート３を作成した以外は、実施例１と同様の方法で受像接着層が転写された化粧材５を作成した。
【００３０】
（インクジェット記録適性）油性インクジェットプリンター（商品名：ＪＶ−３／ミマキエンジニアリング（株）製）で受像接着層表面に印画した時の記録適性を評価した。ただし、比較例１は水性インクジェットプリンター（商品名：ＰＸ−７０００／エプソン製）で印画した時の記録適性を評価した。
○：鮮明で高画質であった。
△：若干インクが滲むが実用上問題ない画質が得られた。
×：鮮明な画質が得られなかった。
【００３１】
（真空成形性）真空成形装置にて成形した時の成形適性を評価した。
○：問題なく真空成形可能。
△：成形時の加熱により気泡が発生する場合がある。
×：気泡が多数発生し、実用性がない。
【００３２】
（耐水性）成形物を水中に24時間浸した後、絵柄の劣化を評価した。
○：画質は変化無し。
×：完全に絵柄が剥離した。
【００３３】
（耐擦傷性）真空成形した化粧板表面を２５０ｇ／ｃｍ2の荷重をかけたスチールウール（ボンスター＃００００）で１０回擦り評価した。なお、実施例１および２については、真空成形装置で成形した化粧材表面に、コンベア式ＵＶ照射装置（ＧＳ製ＣＳ３０）にて２００ｍｊ/ｃｍ２の積算光量のＵＶ光を照射して保護層を硬化したものを評価した。
○：変化無し。
×：キズ大。
【００３４】
以上の評価結果は下記表１の通りである。
【００３５】
【表１】
2005297205.tif 000003
【図面の簡単な説明】
【００３６】
【図１】本発明の転写シート１の形態を示す模式断面図である。
【図２】本発明の化粧材６の形態を示す模式断面図である。
【図３】本発明の化粧材６を固定枠９により固定した後、真空成形装置の金型１０の表面に対向するようにセットした状態を示す模式断面図である。
【図４】図３においてヒーター７で化粧材６を加熱軟化させた後、真空吸気孔８により減圧し、化粧材６を金型１０の表面に沿って成形した状態を示す模式断面図である。
【符号の説明】
【００３７】
１・・・転写シート
２・・・基材シート
３・・・保護層
４・・・受像接着層
５・・・樹脂板
６・・・化粧材
７・・・ヒーター
８・・・真空吸気孔
９・・・固定枠
１０・・金型
【図１】
2005297205.tif 000004
【図２】
2005297205.tif 000005
【図３】
2005297205.tif 000006
【図４】
2005297205.tif 000007